"固体酸化物型燃料電池の電解質として用いられるグリーンシートを成形するために使用される両面離型ポリエステルフィルムであって、二軸配向ポリエステルフィルムの両面に同一組成の離型層を有し、一方のポリエステルフィルム面の中心線平均粗さRaμmと当該フィルム面上の離型層厚みHg/m2とが下記式1を満足することを特徴とする両面離型ポリエステルフィルム。2×Ra≧H...1本発明は上記実情に鑑みなされたものであって、その解決課題は、SOFCの電解質として用いられるグリーンシートを成形するための両面離型ポリエステルフィルムであり、塗布工程において離型フィルムの搬送が容易で、かつグリーンシートの離型ポリエステルフィルム背面への固着の起こり難い両面離型ポリエステルフィルムを提供することにある。本発明者は、上記実状に鑑み、鋭意検討した結果、特定の構成からなる両面離型ポリエステルフィルムを用いれば、上述の課題を容易に解決できることを知見し、本発明を完成するに至った。すなわち、本発明の要旨は、固体酸化物型燃料電池の電解質として用いられるグリーンシートを成形するために使用される両面離型ポリエステルフィルムであって、二軸配向ポリエステルフィルムの両面に同一組成の離型層を有し、一方のポリエステルフィルム面の中心線平均粗さRaμmと当該フィルム面上の離型層厚みHg/m2とが下記式1を満足することを特徴とする両面離型ポリエステルフィルムに存する。2×Ra≧H...1本発明の離型フィルムを、固体酸化物型燃料電池の電解質に用いるグリーンシート成形用として使用すれば、固体電解質膜の薄肉化により燃料電池の内部抵抗を下げることができ、燃料電池の高出力化に寄与することができる。本発明のポリエステルフィルムに使用する原料ポリエステルは、ホモポリエステルであっても共重合ポリエステルであってもよい。ホモポリエステルを用いる場合、芳香族ジカルボン酸と脂肪族グリコールとを重縮合させて得られるものが好ましい。芳香族ジカルボン酸としては、テレフタル酸、2,6-ナフタレンジカルボン酸などが挙げられ、脂肪族グリコールとしては、エチレングリコール、ジエチレングリコール、1,4-シクロヘキサンジメタノール等が挙げられる。代表的なポリエステルとしては、ポリエチレンテレフタレートPET、ポリエチレン-2,6-ナフタレンジカルボキシレートPEN等が例示される。一方、共重合ポリエステルを用いる場合は、30モル以下の第三成分を含有する共重合体であることが好ましい。共重合ポリエステルのジカルボン酸成分としては、イソフタル酸、フタル酸テレフタル酸、2,6-ナフタレンジカルボン酸、アジピン酸セバシン酸、オキシカルボン酸例えば、P-オキシ安息香酸など等の一種または二種以上が挙げられ、グリコール成分として、エチレングリコール、ジエチレングリコール、プロピレングリコール、ブタンジオール、1,4-シクロヘキサンジメタノール、ネオペンチルグリコール等の一種または二種以上が挙げられる。いずれにしても本発明でいうポリエステルとは、通常70モル以上、好ましくは90モル以上がエチレンテレフタレート単位であるポリエチレンテレフタレート、エチレン-2,6-ナフタレート単位であるポリエチレン-2,6-ナフタレート等であるポリエステルを指す。本発明におけるポリエステルフィルム中には、易滑性付与を主たる目的として粒子を配合することができる。配合する粒子の種類は、易滑性付与可能な粒子であれば特に限定されるものではなく、具体例としては、例えば、シリカ、炭酸カルシウム、炭酸マグネシウム、炭酸バリウム、硫酸カルシウム、リン酸カルシウム、リン酸マグネシウム、カオリン、酸化アルミニウム、酸化チタン等の粒子が挙げられる。また、特公昭59-5216号公報、特開昭59-217755号公報等に記載されている耐熱性有機粒子を用いてもよい。この他の耐熱性有機粒子の例として、熱硬化性尿素樹脂、熱硬化性フェノール樹脂、熱硬化性エポキシ樹脂、ベンゾグアナミン樹脂等が挙げられる。さらにポリエステル製造工程中、触媒等の金属化合物の一部を沈殿、微分散させた析出粒子を用いることもできる。一方、使用する粒子の形状に関しても特に限定されるわけではなく、球状、塊状、棒状、扁平状等のいずれを用いてもよい。また、その硬度、比重、色等についても特に制限はない。これら一連の粒子は、必要に応じて2種類以上を併用してもよい。使用する粒子の平均粒径は、0.1~5μmの範囲内であることが好ましく、さらに好ましくは0.5~5μmの範囲である。平均粒径が0.1μm未満の場合には、粒子が凝集しやすく、分散性が不十分となる傾向があり、一方、5μmを超える場合には、フィルムの表面粗度が粗くなりすぎて、後工程において離型層を設ける場合等に不具合を生じることや、得られるグリーンシートの品質の低下を招くという問題が起こることがある。さらにポリエステル中の粒子含有量は、0.01~5重量の範囲であることが好ましく、さらに好ましくは0.01~3重量の範囲である。粒子含有量が0.01重量未満の場合には、フィルムの易滑性が不十分になる場合があり、一方、5重量を超えて添加する場合には、粒子の粒径が大きすぎる場合と同様に、離型層を設ける工程で不具合が生じたり、得られるグリーンシートの品質低下を招いたりすることがある。また、本発明のポリエステルフィルムは、中心線平均粗さRaを大きくするために、フィルム中に無機顔料粒子を含有させる方法を用いることができる。粒子としては従来公知のものを使用することができ、二酸化チタン、炭酸カルシウム、硫酸バリウム、酸化亜鉛、二酸化珪素等が例示されるが、使用される粒子の種類は上記例に限定されるものではない。本発明で用いる無機顔料の平均粒子径は、通常0.1~1.0μmであり、より好ましくは0.2~0.6μmである。無機顔料の平均粒子径が小さすぎると、ポリエステルフィルムの隠蔽性が不足する傾向がある。一方、無機顔料の平均粒子径が大きすぎると、ポリエステルフィルムの表面から粒子が脱落する傾向がある。ここで、無機顔料は1種単独で使用してもよく、また2種以上を併用してもよい。ポリエステル中に粒子を添加する方法としては、特に限定されるものではなく、従来公知の方法を採用しうる。例えば、ポリエステルを製造する任意の段階において粒子を添加することができるが、好ましくはエステル化の段階、もしくはエステル交換反応終了後、重縮合反応を進めてもよい。また、ベント付き混練押出機を用い、エチレングリコールまたは水などに分散させた粒子のスラリーとポリエステル原料とをブレンドする方法、または、混練押出機を用い、乾燥させた粒子とポリエステル原料とをブレンドする方法などによって行われる。本発明の離型フィルムを構成するポリエステルフィルムの厚みは、フィルムとして製膜可能な範囲であれば特に限定されるものではないが、通常9~250μm、好ましくは12~188μmの範囲である。次に、本発明における離型ポリエステルフィルムの製造例について具体的に説明するが、以下の製造例に何ら限定されるものではない。すなわち、先に述べたポリエステル原料を使用し、ダイから押し出された溶融シートを冷却ロールで冷却固化して未延伸シートを得る方法が好ましい。この場合、シートの平面性を向上させるためシートと回転冷却ドラムとの密着性を高める必要があり、静電印加密着法および/または液体塗布密着法が好ましく採用される。次に得られた未延伸シートを二軸方向に延伸する。その場合、まず、前記の未延伸シートを一方向にロールまたはテンター方式の延伸機により延伸する。延伸温度は、通常70~120°C、好ましくは80~110°Cであり、延伸倍率は、通常2.5~7倍、好ましくは3.0~6倍である。次いで、一段目の延伸方向と直交する延伸温度は通常130~170°Cであり、延伸倍率は通常3.0~7倍、好ましくは3.5~6倍である。そして、引き続き、180~270°Cの温度で緊張下または30以内の弛緩下で熱処理を行い、二軸配向フィルムを得る。上記の延伸においては、一方向の延伸を2段階以上で行う方法を採用することもできる。その場合、最終的に二方向の延伸倍率がそれぞれ上記範囲となるように行うのが好ましい。また、前記の未延伸シートを面積倍率が10~40倍になるように同時二軸延伸を行うことも可能である。さらに、必要に応じて熱処理を行う前または後に再度縦および/または横方向に延伸してもよい。上述のポリエステルフィルムの延伸工程中にフィルム表面を処理する、いわゆる塗布延伸法インラインコーティングを施すことができる。それは以下に限定するものではないが、例えば、逐次二軸延伸においては特に1段目の延伸が終了して、2段目の延伸前にコーティング処理を施すことができる。上述の塗布延伸法にてポリエステルフィルム上に塗布層が設けられる場合には、延伸と同時に塗布が可能になると共に塗布層の厚みを延伸倍率に応じて薄くすることができ、ポリエステルフィルムとして好適なフィルムを製造できる。本発明の両面離型ポリエステルフィルムは、離型面の剥離力を特定の範囲内とすることが実用上好ましい。すなわち、本発明の離型フィルムは、グリーンシートが塗布される面以下、便宜上A面と言うの離型層の常態剥離力が400mN/cm以下の範囲であることが好ましく、さらに好ましくは20~200mN/cmの範囲である。常態剥離力が400mN/cmを超える場合は、特にグリーンシートが薄い場合にはグリーンシート剥離時に、グリーンシートが剥がれにくく、破れやすいという問題が起こることがある。一方、20mN/cm未満の場合、工程中に、グリーンシートが離型ポリエステルフィルムの端部から部分的に剥がれる等の不具合を生じる場合がある。本発明の両面離型ポリエステルフィルムの残留接着率は80以上が好ましく、さらに好ましくは85以上である。残留接着率が80未満の場合、離型フィルムの離型面と接する相手方グリーンシート表面へのシリコーン移行が多くなり、当該グリーンシートをSOFC用として使用した場合、移行したシリコーンが焼成後も酸化物として残り、正常な電極反応を阻害することが懸念される。一般的にSOFCの電極反応は以下の反応からなる。《電極反応》正極/固体電解質/負極H2O2-→H2O2e-/固体電解質/O22e-→O2-すなわち、負極で酸素O2が還元され、生成した酸化物イオンO2-が固体電解質中を拡散し、正極へ到達する。正極では水素H2が酸化され、かつ拡散してきた酸化物イオンO2-と反応して水を生成する。一方、これらの電極反応は電池の内部抵抗が小さい方が高出力を期待できる。電池の内部抵抗を小さくするためには固体電解質の厚みを薄くする必要があるが、その場合、離型フィルムの表面に形成された凹凸が大きいと、得られる固体電解質の品質が低下し、問題が発生するようになる。かかる目的で、具体的には本発明における離型フィルムを構成するポリエステルフィルム表面の最大高さRmaxは好ましくは1.5~30μm、さらには3~20μmの範囲とするのが望ましい。また、本発明の両面離型ポリエステルフィルムを構成するポリエステルフィルムにおいて、前記最大高さRmaxを有するフィルム表面を形成する手法としては、粒子練り込み法、粒子塗布法、エンボス法、サンドブラスト法、エッチング法、放電加工法等の方法を用いることができる。本発明においては上記の何れの方法を採用してもよく、特に限定されるものではない。次に代表的な方法に関して具体的に説明するが、以下の製造例に何ら限定されるものではない。粒子練り込み法は、ポリエステルフィルムを製造する過程において、原料配合時に、酸化チタン、炭酸カルシウム、シリカ、カオリン等の無機微粒子を添加するか、または、ポリエステル中に触媒残査の析出微粒子を残存させてフィルム表面を粗面化する方法である。エンボス法は、目的の凹凸形状を有するエンボスロールとバックアップロールからなる装置を使用し、所定の温度にてエンボス加工を行ってフィルム表面を粗面化する方法である。粒子塗布法は粒子と結合剤と溶剤とから調製された適当粘度の塗布液をフィルム表面に塗布して粗面化された表面をフィルムに形成する方法である。粒子としては、シリカ、アルミナ、炭酸カルシウム、酸化チタン等の無機微粒子、シリコーン樹脂、フッ素樹脂、ベンゾグアナミン樹脂などの有機粒子が挙げられる。結合剤としては、ポリエステル樹脂、アクリル樹脂、ポリビニルブチラール樹脂、ポリウレタン樹脂、フェノキシ樹脂、エポキシ系樹脂、ポリ塩化ビニル系樹脂、ラジカル重合性二重結合を含有する化合物などが挙げられる。塗布装置としては、グラビアコーター、リバースコーター、ワイヤーバーコーター等が挙げられる。なお、塗布液中には、必要に応じ、消泡剤、塗布性改良剤、増粘剤、粒子分散安定化樹脂などを添加することができる。本発明の両面離型ポリエステルフィルムを構成する離型層は、離型性を有する材料を含有していれば、特に限定されるものではない。そのような材料の中でも、硬化型シリコーン樹脂を用いることにより、離型性が特に良好となるので好ましい。硬化型シリコーン樹脂を主成分とするタイプでもよいし、ウレタン樹脂、エポキシ樹脂、アルキッド樹脂等の有機樹脂とのグラフト重合等による変性シリコーンタイプ等を使用してもよい。硬化型シリコーン樹脂の種類としては、付加型縮合型紫外線硬化型電子線硬化型無溶剤型等、何れの硬化反応タイプでも用いることができる。硬化型シリコーン樹脂の具体例を挙げると、信越化学工業株製KS-772,KS-774、KS-775、KS-778、KS-779H、KS-856、X-62-2422、X-62-2461、ダウコーニングアジア株製DKQ3-202、DKQ3-203、DKQ3-204、DKQ3-205、DKQ3-210、FSXK-2560、東芝シリコーン株製YSR-3022、TPR-6700、TPR-6720、TPR-6721、東レダウコーニング株製SD7220、SD7226、SD7229等が挙げられる。さらに離型層の剥離性等を調整するために、剥離コントロール剤を併用してもよい。本発明の離型フィルムを構成する離型層の塗布量Siは、グリーンシートを塗布する面およびその背面において、0.01~5g/m2、さらには0.01~2g/m2、特に0.01~1g/m2の範囲が好ましい。離型層の塗布量が0.01g/m2未満の場合、塗工面の安定性に欠け、均一な塗膜を得るのが困難な場合がある。一方、塗工量が5g/m2を超える場合、離型層自体の塗膜密着性、硬化性等が低下する場合がある。本発明において、ポリエステルフィルムに離型層を設ける方法として、リバースロールコート、グラビアコート、バーコート等、従来公知の塗工方式を用いることができる。なお、両面のコート厚みを変える方法として、同じ組成の塗料液であって固形分濃度を異なる塗料を塗布することも考えられるが、塗料ラインの洗浄作業が不要となり、異種の塗料の混合による硬化阻害という問題は避けることはできるものの、塗料の交換作業は必要であり望ましい方法ではない。本発明においては、二軸配向ポリエステルフィルムの両面に同一組成の離型層を有し、一方のポリエステルフィルム面の中心線平均粗さRaμmと当該フィルム面上の離型層厚みHg/m2とが下記式1を満足する必要がある。2×Ra≧H...1上記式1を満足しない場合、離型フィルム使用時に、フィルムが蛇行するようになり好ましくない。本発明の離型フィルムの剥離力は、成形後のグリーンシートに対する剥離性の観点から、400mN/cm以下であることが好ましい。剥離力が400mN/cmを超える場合、グリーンシート剥離時にシートが破断する等の不具合を生じる場合がある。以下、本発明を実施例によりさらに詳細に説明するが、本発明はその要旨を越えない限り、以下の実施例に限定されるものではない。また、本発明で用いた測定法は次のとおりである。1ポリエステルの固有粘度の測定サンプル1gを精秤し、フェノール/テトラクロロエタン=50/50重量比の混合溶媒100mlを加えて溶解させ、30°Cで測定した。2平均粒径d50:μmの測定遠心沈降式粒度分布測定装置株式会社島津製作所社製SA-CP3型を使用して測定した等価球形分布における積算重量基準50の値を平均粒径とした。3ポリエステルフィルムの中心線平均高さRaの測定株小坂研究所製表面粗さ測定機SE3500によって得られた断面曲線から、基準長さ2.5mmだけ抜き取った部分以下、抜き取り部分というの粗さ曲線から,この抜き取り部分の中心線をX軸,縦倍率の方向をY軸とし,粗さ曲線をyfで表したとき,次の式で与えられるRaの値をマイクロメートル単位μmで表したものとした。なお、この時使用した触針の半径は2.0μmとし、荷重は30mg、カットオフ値は0.08mmとした。4ポリエステルフィルムの最大高さRmaxの測定株小坂研究所製表面粗さ測定機SE-3Fによって得られた断面曲線から、基準長さ2.5mmだけ抜き取った部分以下、抜き取り部分というの平均線に平行な2直線で抜き取り部分を挟んだ時、この2直線の間隔を断面曲線の縦倍率の方向に測定してその値をマイクロメートルμm単位で表したものを抜き取り部分の最大高さとした。最大高さは、試料フィルム表面から10本の断面曲線を求め、これらの断面曲線から求めた抜き取り部分の最大高さの平均値で表した。なお、この時使用した触針の半径は2.0μmとし、荷重は30mg、カットオフ値は0.08mmとした。5離型フィルムの剥離力Fの評価測定試料の離型層に両面粘着テープ日東電工製No.502の片面を貼り付け、50mm×300mmのサイズにカットし、室温にて1時間放置後の剥離力を測定した。剥離力は、引張試験機株インテスコ製インテスコモデル2001型を使用し、引張速度300mm/分の条件下、180°剥離を行った。6離型層の塗布量Siの測定蛍光X線測定装置株島津製作所製型式XRF-1500を用いてFPFundamentalParameterMethod法により、下記測定条件下、離型フィルムの離型層が設けられた面および離型層がない面の珪素元素量を測定し、その差をもって、離型層中の珪素元素量とした。次に得られた珪素元素量を用いて、-SiOCH32のユニットとしての塗布量Sig/m2を算出した。《測定条件》分光結晶:PETペンタエリスリトール2θ:108.88°管電流:95mA管電圧:40kvなお、離型層に珪素元素が存在しない場合は、断面観察等の手法により、塗布量を測定する。7離型ポリエステルフィルムの残留接着率の評価残留接着力試料フィルムのシリコーン面に日東電工製No.31B粘着テープを2kgゴムローラーにて1往復圧着し、100°Cで1時間加熱処理する。次いで、圧着したサンプルから試料フィルムを剥がし、No.31B粘着テープをJIS-C-2107ステンレス板に対する粘着力、180°引き剥がし法の方法に準じて接着力を測定し、これを残留接着力とした。基礎接着力残留接着力の場合と同じテープNo.31Bを用いてJIS-C-2107に準じてステンレス板に粘着テープを圧着して、同様の要領にて測定を行い、この時の値を基礎接着力とした。これらの測定値を用いて、下記式に基づいて残留接着率を求めた。残留接着率=残留接着力/基礎接着力×100なお、測定は20±2°C、65±5RHにて行った。ポリエステルフィルムA1の製造平均粒径3.5μmの二酸化珪素粒子を3部含有し、極限粘度0.65のポリエチレンテレフタレートを180°Cで4時間、不活性ガス雰囲気中で乾燥し、溶融押出機により290°Cで溶融し、口金から押出し静電印加密着法を用いて表面温度を40°Cに設定した冷却ロール上で冷却固化して未延伸シートを得た。得られたシートを85°Cで3.5倍縦方向に延伸した。次いで、フィルムをテンターに導き、100°Cで3.7倍横方向に延伸した後、230°Cにて熱固定を行い、厚さ188μmのPETフィルムA1Ra=0.023μmRmax=5.5μmを得た。ポリエステルフィルムA2の製造平均粒径0.3μmの二酸化チタン粒子を15部含有し、極限粘度0.65のポリエチレンテレフタレートを180°Cで4時間、不活性ガス雰囲気中で乾燥し、溶融押出機により290°Cで溶融し、口金から押出し静電印加密着法を用いて表面温度を40°Cに設定した冷却ロール上で冷却固化して未延伸シートを得た。得られたシートを85°Cで3.5倍縦方向に延伸した。次いで、フィルムをテンターに導き、100°Cで3.7倍横方向に延伸した後、230°Cにて熱固定を行い、厚さ188μmのPETフィルムA2Ra=0.16μmRmax=4.5μmを得た。実施例1:上記で得られたポリエステルフィルムA1にシリコーン樹脂Bからなる離型層を塗布量が0.09g/m2乾燥後になるようにポリエステルフィルムの片面に設け、120°Cのオーブンに通紙してシリコーン樹脂の硬化反応を行った。さらに、離型層を設けていない面にシリコーン樹脂Bからなる離型層を塗布量が0.04g/m2乾燥後になるように設け、120°Cのオーブンに通紙してシリコーン樹脂の硬化反応を行い、両面離型ポリエステルフィルムを得た。両面の塗布量の変更は、塗布バーの線径を変更することによって行なった。《シリコーン樹脂B組成》硬化性シリコーン樹脂信越化学製X-62-5039:60部離型コントロール剤信越化学製KS-3800:40部硬化剤信越化学製PL-5000:5部実施例2:ポリエステルフィルムA2に実施例1と同じシリコーン樹脂Bからなる離型層を、実施例1と同じポリエステルフィルムの片面に塗布量が0.09g/m2乾燥後になるように設け、120°Cのオーブンに通紙してシリコーン樹脂の硬化反応を行い、さらに、離型層を設けていない面にシリコーン樹脂Bからなる離型層を塗布量が0.09g/m2乾燥後になるように設け、120°Cのオーブンに通紙してシリコーン樹脂の硬化反応を行い、両面離型ポリエステルフィルムを得た。比較例1:実施例1と同じく、ポリエステルフィルムA1にシリコーン樹脂Bからなる離型層を塗布量が0.09g/m2乾燥後になるようにPETフィルムの片面に設け、120°Cのオーブンに通紙してシリコーン樹脂の硬化反応を行った。さらに、離型層を設けていない面にシリコーン樹脂Bからなる離型層を塗布量が0.09g/m2乾燥後になるように設け、120°Cのオーブンに通紙してシリコーン樹脂の硬化反応を行い、両面離型ポリエステルフィルムを得た。上記実施例および比較例で得られた各フィルムの特性を下記表1に示す。"